(57)【要約】【課題】固体塩基性触媒の存在下、アセトンの縮合反応を行ってジアセトンアルコールを製造するに際し、高活性かつ高寿命の触媒を用いて、副生成物であるアセトンの多量体の生成が少なく、ジアセトンアルコールを高い選択率で効率的に製造する方法を提供する。【解決手段】下記一般式（Ｉ）で表される有機ケイ素化合物で処理された、水酸化バリウム固体塩基性触媒の存在下に、アセトンを縮合してジアセトンアルコールを製造する。      Ｒ１ａ（ＯＲ２）ｂＸｃＳｉ      …（Ｉ）（（Ｉ）式中、Ｒ１及びＲ２はそれぞれ、水素原子、或いはアルキル基、ビニル基、及びアリール基からなる群から選ばれ、これら置換基は更に官能基を有していてもよい。Ｒ１とＲ２の炭素数の合計は３０以下。Ｘは水素、フッ素、塩素、臭素及びヨウ素からなる群から選ばれる原子。０≦ａ＜４、０≦ｂ≦４、０≦ｃ≦４、ａ＋ｂ＋ｃ＝４）【選択図】なし【特許請求の範囲】
【請求項１】
水酸化バリウムを含む固体塩基性触媒の存在下に、アセトンを縮合してジアセトンアルコールを製造する方法において、下記一般式（Ｉ）で表される有機ケイ素化合物の共存下に反応を行うことを特徴とするジアセトンアルコールの製造方法。
Ｒ１ａ（ＯＲ２）ｂＸｃＳｉ      …（Ｉ）
（（Ｉ）式中、Ｒ１及びＲ２はそれぞれ、水素原子、或いはアルキル基、ビニル基、及びアリール基からなる群から選ばれ、これら置換基は更に官能基を有していてもよい。また、Ｒ１及びＲ２は互いに同一であっても異なっていても良く、Ｒ１とＲ２の炭素数の合計は３０以下である。Ｘは水素、フッ素、塩素、臭素及びヨウ素からなる群から選ばれる原子を表し、ａ、ｂ及びｃは０≦ａ＜４、０≦ｂ≦４、０≦ｃ≦４であり、且つａ＋ｂ＋ｃ＝４である。）
【請求項２】
前記固体塩基性触媒が前記有機ケイ素化合物で処理されたものであることを特徴とする請求項１に記載のジアセトンアルコールの製造方法。
【請求項３】
前記固体塩基性触媒が、水酸化バリウムを結合剤により固定化したものであることを特徴とする請求項１又は２に記載のジアセトンアルコールの製造方法。
【請求項４】
前記一般式（Ｉ）におけるＲ１の炭素数が１〜１５であることを特徴とする請求項１ないし３のいずれか１項に記載のジアセトンアルコールの製造方法。
【請求項５】
前記固体塩基性触媒における前記有機ケイ素化合物による表面処理量が０．１〜１０ｍｇ−炭素／ｍ２であることを特徴とする請求項２ないし４のいずれか１項に記載のジアセトンアルコールの製造方法。
【請求項６】
前記固体塩基性触媒の細孔容量が、次の（１）及び／又は（２）の条件を満たすことを特徴とする請求項１ないし６のいずれか１項に記載のジアセトンアルコールの製造方法。
（１）細孔径０．１〜１μｍの細孔容量が０．９ｍｌ／ｇ以上、かつ、細孔径０．０１〜０．１μｍの細孔容量が０．９ｍｌ／ｇ以上
（２）細孔径０．０１〜１μｍの細孔容量が１．８ｍｌ／ｇ以上
【請求項７】
アルカリ土類金属の水酸化物を含む固体塩基性触媒の存在下に、アルデヒド及び／又はケトンを縮合して二量体を製造する方法において、下記一般式（Ｉ）で表される有機ケイ素化合物の共存下に反応を行うことを特徴とする二量体の製造方法。
Ｒ１ａ（ＯＲ２）ｂＸｃＳｉ      …（Ｉ）
（（Ｉ）式中、Ｒ１及びＲ２はそれぞれ、水素原子、或いはアルキル基、ビニル基、及びアリール基からなる群から選ばれ、これら置換基は更に官能基を有していてもよい。また、Ｒ１及びＲ２は互いに同一であっても異なっていても良く、Ｒ１とＲ２の炭素数の合計は３０以下である。Ｘは水素、フッ素、塩素、臭素及びヨウ素からなる群から選ばれる原子を表し、ａ、ｂ及びｃは０≦ａ＜４、０≦ｂ≦４、０≦ｃ≦４であり、且つａ＋ｂ＋ｃ＝４である。）
【発明の詳細な説明】
【技術分野】
【０００１】
本発明はジアセトンアルコールの製造方法に係り、特にアセトンを縮合してジアセトンアルコールを製造するに当たり、副生成物の生成を抑制して、高い選択率でジアセトンアルコールを製造する方法に関する。
【背景技術】
【０００２】
従来、アセトンを縮合してジアセトンアルコールを製造するための触媒としては、アルカリ金属あるいはアルカリ土類金属の水酸化物を主体とする固体塩基性触媒が使用されており、高活性で高寿命の触媒の製造方法について、いくつかの報告がなされている。
【０００３】
例えば、特許文献１には、水酸化バリウム八水塩、不活性固体、結合剤及び水を含む混合物を成形して触媒を製造する際に、結合剤と不活性固体とを接触させる前に、結合剤と水酸化バリウム八水塩を接触させる方法が開示されている。また、特許文献２には、特定の細孔径と細孔容量を有した固体塩基性触媒を用いることで、触媒活性の経時的な低下を抑制することが示されている。
【０００４】
しかしながら、これら従来の方法で製造した触媒を用いて、アセトンからジアセトンアルコールを製造した場合、トリアセトンアルコール（アセトン三量体）等の副生成物が比較的多量に生成するため、二量体であるジアセトンアルコールを高選択率、高収率で得ることは困難であった。
【０００５】
一方、特許文献３には、Ｔｉ、Ｚｒ、Ｃｅ、Ｎｂなどの金属酸化物あるいは金属水酸化物を有機ケイ素化合物で処理した触媒とパラジウム触媒の共存下で、アセトンと水素を原料に、二量化、脱水及び水添反応を１段で行ってメチルイソブチルケトンを製造する方法が開示されている。特許文献３には、触媒を有機ケイ素化合物で処理することで、三量体の生成を抑制できることが記載されているが、特許文献３に開示される触媒をアセトンからのジアセトンアルコールの製造に適用した場合には、二量化反応活性と触媒寿命において満足のいくものではなかった。
【特許文献１】特開昭６３−１２３４４０号公報
【特許文献２】特開２００４−３５９６７８号公報
【特許文献３】特開平４−２１７９３８号広報
【発明の開示】
【発明が解決しようとする課題】
【０００６】
本発明は、固体塩基性触媒の存在下、アセトンの縮合反応を行ってジアセトンアルコールを製造するに際し、高活性かつ高寿命の触媒を用いて、副生成物であるアセトンの多量体の生成が少なく、ジアセトンアルコールを高い選択率で効率的に製造する方法を提供することを目的とする。
【課題を解決するための手段】
【０００７】
本発明者らは、アセトンからジアセトンアルコールを効率的に製造する方法の開発に鋭意努めた結果、水酸化バリウムを含む固体塩基性触媒を用い、特定の有機ケイ素化合物の共存下に、好ましくは、該有機ケイ素化合物で処理した固体塩基性触媒の存在下に縮合反応を行うことにより、上記課題を解決することができることを見出した。
【０００８】
本発明はこのような知見に基いて達成されたものであり、以下を要旨とする。
【０００９】
［１］  水酸化バリウムを含む固体塩基性触媒の存在下に、アセトンを縮合してジアセトンアルコールを製造する方法において、下記一般式（Ｉ）で表される有機ケイ素化合物の共存下に反応を行うことを特徴とするジアセトンアルコールの製造方法。
Ｒ１ａ（ＯＲ２）ｂＸｃＳｉ      …（Ｉ）
（（Ｉ）式中、Ｒ１及びＲ２はそれぞれ、水素原子、或いはアルキル基、ビニル基、及びアリール基からなる群から選ばれ、これら置換基は更に官能基を有していてもよい。また、Ｒ１及びＲ２は互いに同一であっても異なっていても良く、Ｒ１とＲ２の炭素数の合計は３０以下である。Ｘは水素、フッ素、塩素、臭素及びヨウ素からなる群から選ばれる原子を表し、ａ、ｂ及びｃは０≦ａ＜４、０≦ｂ≦４、０≦ｃ≦４であり、且つａ＋ｂ＋ｃ＝４である。）
【００１０】
［２］  前記固体塩基性触媒が前記有機ケイ素化合物で処理されたものであることを特徴とする［１］に記載のジアセトンアルコールの製造方法。
【００１１】
［３］  前記固体塩基性触媒が、水酸化バリウムを結合剤により固定化したものであることを特徴とする［１］又は［２］に記載のジアセトンアルコールの製造方法。
【００１２】
［４］  前記一般式（Ｉ）におけるＲ１の炭素数が１〜１５であることを特徴とする［１］ないし［３］のいずれかに記載のジアセトンアルコールの製造方法。
【００１３】
［５］  前記固体塩基性触媒における前記有機ケイ素化合物による表面処理量が０．１〜１０ｍｇ−炭素／ｍ２であることを特徴とする［２］ないし［４］のいずれかに記載のジアセトンアルコールの製造方法。
【００１４】
［６］  前記固体塩基性触媒の細孔容量が、次の（１）及び／又は（２）の条件を満たすことを特徴とする［１］ないし［６］のいずれかに記載のジアセトンアルコールの製造方法。
（１）細孔径０．１〜１μｍの細孔容量が０．９ｍｌ／ｇ以上、かつ、細孔径０．０１〜０．１μｍの細孔容量が０．９ｍｌ／ｇ以上
（２）細孔径０．０１〜１μｍの細孔容量が１．８ｍｌ／ｇ以上
【００１５】
［７］  アルカリ土類金属の水酸化物を含む固体塩基性触媒の存在下に、アルデヒド及び／又はケトンを縮合して二量体を製造する方法において、下記一般式（Ｉ）で表される有機ケイ素化合物の共存下に反応を行うことを特徴とする二量体の製造方法。
Ｒ１ａ（ＯＲ２）ｂＸｃＳｉ      …（Ｉ）
（（Ｉ）式中、Ｒ１及びＲ２はそれぞれ、水素原子、或いはアルキル基、ビニル基、及びアリール基からなる群から選ばれ、これら置換基は更に官能基を有していてもよい。また、Ｒ１及びＲ２は互いに同一であっても異なっていても良く、Ｒ１とＲ２の炭素数の合計は３０以下である。Ｘは水素、フッ素、塩素、臭素及びヨウ素からなる群から選ばれる原子を表し、ａ、ｂ及びｃは０≦ａ＜４、０≦ｂ≦４、０≦ｃ≦４であり、且つａ＋ｂ＋ｃ＝４である。）
【発明の効果】
【００１６】
本発明によれば、アセトンからジアセトンアルコールを製造する方法において、反応副生成物の生成を大幅に低減することができ、また、触媒活性を長期に亘り高く維持してジアセトンアルコールを安定かつ効率的に製造することができる。
【発明を実施するための最良の形態】
【００１７】
以下に、本発明のジアセトンアルコールの製造方法の実施の形態を詳細に説明するが、以下に記載する構成要件の説明は、本発明の実施態様の一例（代表例）であり、本発明はその要旨を超えない限り、これらの内容に限定されない。
【００１８】
本発明のジアセトンアルコールの製造方法は、水酸化バリウムを含む固体塩基性触媒の存在下に、アセトンを縮合してジアセトンアルコールを製造する方法において、下記一般式（Ｉ）で表される有機ケイ素化合物の共存下に反応を行うことを特徴とする。
【００１９】
Ｒ１ａ（ＯＲ２）ｂＸｃＳｉ      …（Ｉ）
（（Ｉ）式中、Ｒ１及びＲ２はそれぞれ、水素原子、或いはアルキル基、ビニル基、及びアリール基からなる群から選ばれ、これら置換基は更に官能基を有していてもよい。また、Ｒ１及びＲ２は互いに同一であっても異なっていても良く、Ｒ１とＲ２の炭素数の合計は３０以下である。Ｘは水素、フッ素、塩素、臭素及びヨウ素からなる群から選ばれる原子を表し、ａ、ｂ及びｃは０≦ａ＜４、０≦ｂ≦４、０≦ｃ≦４であり、且つａ＋ｂ＋ｃ＝４である。）
【００２０】
本発明に従って、水酸化バリウムを含む固体塩基性触媒を用い、上記特定の有機ケイ素化合物の共存下でアセトンの縮合反応を行うことにより、アセトンを二量化してジアセトンアルコールを製造するための触媒として、触媒活性の高い水酸化バリウムを含む固体塩基性触媒の表面を、特定の有機ケイ素化合物で修飾することにより、当該固体塩基性触媒の高活性かつ低劣化性能性を維持しながら、三量体等の副生成物の生成を大幅に低減することができる。
【００２１】
本発明によるこのような優れた効果の作用機構の詳細は必ずしも明確ではないが、以下のように推定される。
【００２２】
即ち、本発明で用いる特定の構造を持つ有機ケイ素化合物により処理された固体塩基性触媒表面では、原料であるアセトンと、目的生成物であるジアセトンアルコール、及び多量体（以後、本発明において多量体とは、注釈ない限りアセトンの二量体であるジアセトンアルコールを含まない、三量体以上のアセトンの重合物をさす。）との間で、平衡反応が成り立っており、多量体が触媒表面に常時存在（固定化）すれば、反応液と触媒の間を原料と二量体が移動することで反応は進み、多量体の反応液への移動が抑制される。これにより、実質的に反応液中の多量体の濃度が低減され、ジアセトンアルコールの選択性が向上すると考えられる。従って、用いる有機ケイ素化合物の種類に関しては、原料のアセトンや二量体であるジアセトンアルコールよりも、多量体に対しての親和性（吸着選択率）が高い有機基を触媒表面に配することができるものであることが重要である。
【００２３】
なお、本発明において、固体塩基性触媒は、水酸化バリウムを含むものに限らず、アルカリ土類金属の水酸化物を含む固体塩基性触媒であっても、有機ケイ素化合物の共存による改善効果が得られる。ここで用いられるアルカリ土類金属の水酸化物としては、好ましくは、水酸化バリウム、水酸化マグネシウム、水酸化カルシウムであり、特に好ましいのは水酸化バリウムである。
【００２４】
このように、水酸化バリウムを含む固体塩基性触媒である場合に、最も良い結果が得られることから、以下においては、固体塩基性触媒として水酸化バリウムを含む固体塩基性触媒を用いる場合について説明する。
【００２５】
本発明において、このような固体塩基性触媒の表面に、特定の有機ケイ素化合物を固定化し、表面修飾して反応に供するが、この場合、固体塩基性触媒は必ずしも予め有機ケイ素化合物で処理した後反応に供する必要はなく、固体塩基性触媒と有機ケイ素化合物とを別々に反応系に供給しても、有機ケイ素化合物は、その固体塩基性触媒表面の水酸基と反応するため、有機ケイ素化合物で表面修飾された固体塩基性触媒となる。しかしながら、一般的には、固体塩基性触媒を予め有機ケイ素化合物で処理して反応に供することが、反応を制御しやすく、有機ケイ素化合物の使用量が少なくてすむ等、作業効率の面で好ましいことから、以下においては、固体塩基性触媒を予め有機ケイ素化合物で処理する場合について主に説明する。
【００２６】
また、本発明の方法は、アセトンからのジアセトンアルコールの製造に限らず、塩基性触媒でアルデヒド及び／又はケトンを縮合して二量体を製造するあらゆる縮合反応にも適用可能である。
【００２７】
［固体塩基性触媒］
本発明で用いる固体塩基性触媒は、好ましくは水酸化バリウムを含むものである。この固体塩基性触媒は、水酸化バリウムのみからなるものであっても良いが、好ましくは水酸化バリウムを結合剤により固定化したもの、より好ましくは、水酸化バリウムに不活性固体及び結合剤を配合し、これを水で混練して所望の形状に成形し、必要に応じて加熱処理して固化させることにより製造されたものであることが好ましい。
【００２８】
この場合、不活性固体としては、タルク、珪藻土、カオリン、酸化チタンなどの１種又は２種以上が挙げられ、好ましくはタルクである。
【００２９】
また、結合剤としては、ポルトランドセメント、アルミナセメントなどのセメントの１種又は２種以上が挙げられる。
【００３０】
触媒製造に際しての水酸化バリウムの配合量は、酸化物換算の水酸化バリウム、不活性固体及び結合剤の合計に対して、酸化物換算の水酸化バリウムが通常１０重量％以上、好ましくは４０重量％以上であり、通常７０重量％以下、好ましくは５０重量％以下となるようにするのが好ましい。また、不活性固体及び結合剤は、いずれも所望の機械的強度が得られる量であればよいが、酸化物換算の水酸化バリウムに対し、不活性固体は６０重量％以下、特に１０〜５０重量％となるようにするのが好ましく、結合剤は３０〜２００重量％、特に５０〜１００重量％となるようにするのが好ましい。
【００３１】
これらの触媒原料を混練するのに用いる水の量は、原料配合物の重量（但し、水酸化バリウムは酸化物に換算）に対して添加する水と水酸化バリウムの結晶水の合計が１０〜１００重量％となるようにするのが好ましい。
混練は任意の装置を用いて行えばよい。
混練物は次いで押出成形機で押し出し、一定の長さに切断するのが好ましい。
【００３２】
得られた成形体は、成形体中の水分の揮発を防止するために、成形が終了したら速やかに密閉された系に導入することが好ましい。
【００３３】
得られた成形体を加熱処理する場合、通常、密閉された系で、５０〜６０℃で、２時間以上、好ましくは２０〜３０時間行われる。
【００３４】
このようにして製造された固体塩基性触媒は水の含有割合が４０〜５０重量％であることが好ましい。なお、固体塩基性触媒中の水分量は、固体塩基性触媒を５５０℃まで乾燥させた時の減量から求める。
【００３５】
また、５５０℃で１時間乾燥させた固体塩基性触媒に占めるバリウムの割合が酸化物換算で４０〜５５重量％の範囲であることが好ましい。  
【００３６】
本発明では、このようにして得られた固体塩基性触媒のうち、細孔容量が次の（１）及び（２）の少なくともいずれか一方の条件を満たす触媒を反応に用いることが好ましい。
【００３７】
（１）細孔径０．１〜１μｍの細孔容量が０．９ｍｌ／ｇ以上、かつ、細孔径０．０１〜０．１μｍの細孔容量が０．９ｍｌ／ｇ以上。
固体塩基性触媒の細孔のうち、細孔径０．０１〜０．１μｍの細孔容量は活性の低下と相関があり、この範囲の細孔容量が０．９ｍｌ／ｇ以上、好ましくは１．０ｍｌ／ｇ以上と、細孔容量が大きいほど活性の低下が小さい傾向にある。
また、細孔径０．１〜１μｍの細孔容量は初期活性と相関があり、この範囲の細孔容量が、０．９ｍｌ／ｇ以上、好ましくは１．０ｍｌ／ｇ以上と、細孔容量が大きいほど初期活性が大きくなる傾向がある。
【００３８】
（２）細孔径０．０１〜１μｍの細孔容量が１．８ｍｌ／ｇ以上。
細孔径０．０１〜１μｍの細孔容量が１．８ｍｌ／ｇ以上、好ましくは２．０ｍｌ／ｇ以上であれば、初期活性が高く、触媒活性の低下が小さい。
【００３９】
固体塩基性触媒が上記（１）、（２）の条件を満たすか否かを判断するための分析方法としては、水銀圧入法が挙げられ、細孔容積の測定は以下の方法に従って行うことができる。
【００４０】
(1)サンプル重量を精秤する（この値をＡとする）。
(2)ペネトロメーターにサンプルを充填しグリース、キャップを装填し、再度精秤する。（この値をＢとする）。
(3)ポアサイザーで高速排気条件で１０分間真空脱気し、１０分後の真空度を水銀充填圧とする。
(4)大気圧まで戻し、全体重量を精秤する（この値をＣとする）。
(5)重量減少量から水銀圧入測定前のサンプル重量を下記式に従って算出する。
Ａ−（Ｂ−Ｃ）
(6)再装填し真空度を(3)で得た所定真空度まで減圧し、水銀を充填し細孔容積／細孔径分布を測定する。
【００４１】
なお、本発明で用いる固体塩基性触媒の大きさには特に制限はないが、通常、取り扱い性、反応活性点となる表面積等の面から、粒径１〜５ｍｍ程度のものが用いられる。
【００４２】
［有機ケイ素化合物］
本発明で用いる有機ケイ素化合物は、下記一般式（Ｉ）で表されるものである。
【００４３】
Ｒ１ａ（ＯＲ２）ｂＸｃＳｉ      …（Ｉ）
（（Ｉ）式中、Ｒ１及びＲ２はそれぞれ、水素原子、或いはアルキル基、ビニル基、及びアリール基からなる群から選ばれ、これら置換基は更に官能基を有していてもよい。また、Ｒ１及びＲ２は互いに同一であっても異なっていても良く、Ｒ１とＲ２の炭素数の合計は３０以下である。Ｘは水素、フッ素、塩素、臭素及びヨウ素からなる群から選ばれる原子を表し、ａ、ｂ及びｃは０≦ａ＜４、０≦ｂ≦４、０≦ｃ≦４であり、且つａ＋ｂ＋ｃ＝４である。）
【００４４】
一般式（Ｉ）で表される有機ケイ素化合物のうち、クロロシラン類として具体的には、トリメチルククロシラン、ジメチルジグロロシラン、メチルトリクロロシラン、メチルヒドリドジクロロシラン、ジメチルヒドリドクロロシラン、ジメチルビニルクロロシラン、メチルビニルジクロロシラン、メチルクロロジシラン、トリフェニルクロロシラン、メチルジフェニルクロロシラン、メチルフェニルジクロロシラン、フェニルトリクロロシラン、クロロメチルジメチルクロロシラン、ビニルトリクロロシラン、クロロプロピルメチルジクロロシランなどが挙げられるが、これらに限定されるものではない。
【００４５】
一般式（Ｉ）で表される有機ケイ素化合物のうち、一般式（Ｉ）中のＸの数（ｃの値）は、Ｒ１及びＲ２に置換基としてフッ素、塩素、臭素及びヨウ素が含まれる数によって異なるが、Ｒ１、Ｒ２にフッ素、塩素、臭素及びヨウ素を含むものを用いる場合は特にｃ＝０のものを使用することが好ましい。すなわち上記アルコキシシラン類が好ましい。
【００４６】
また、一般式（Ｉ）で表される有機ケイ素化合物のうち、アルコキシシラン類として具体的には、クロロプロピルトリメトキシシラン、クロロプロピルトリエトキシシラン、クロロプロピルメチルジメトキシシラン、クロロプロピルメチルジエトキシシラン、メチルヒドリドジメトキシシラン、メチルヒドリドジエトキシシラン、ジメチルヒドリドエトキシシラン、トリメチルメトキシシラン、トリメチルエトキシシラン、ジメチルジメトキシシラン、ジメチルジエトキシシラン、メチルトリメトキシシラン、メチルトリエトキシシラン、テトラメトキシシラン、テトラエトキシシラン、ビニルトリエトキシシラン、ジメチルビニルメトキシシラン、ジメチルビニルエトキシシラン、メチルビニルジメトキシシラン、メチルビニルジエトキシシラン、ジフェニルジメトキシシラン、ジフェニルジエトキシシラン、フェニルトリメトキシシラン、フェニルトリエトキシシラン、アミノプロピルプロピルトリエトキシシラン、ｎ−オクチルトリエトキシシラン、ｎ−ドデシルトリエトキシシラン、ｎ−オクタデシルトリエトキシシラン、１Ｈ，１Ｈ，２Ｈ，２Ｈ−トリデカフルオロ−オクチルトリエトキシシランなどが挙げられるが、これらに限定されるものではない。
【００４７】
一般式（Ｉ）においてＲ１、Ｒ２は水素原子、或いは官能基を有していても良い炭素数が３０以下の、アルキル基、ビニル基及びアリール基からなる群から選ばれるものであって、官能基として、ハロゲン原子であるフッ素、塩素、臭素及びヨウ素原子を含むものが好ましい。この場合、フッ素、塩素、臭素及びヨウ素原子数の合計が炭素数の２倍より少ないもの、さらに好ましくは、１倍かそれより少ないものが好ましい。また、これらの有機基は、塩基性の官能基を有していてもよく、その場合は、アミノ基、メチルアミノ基、ジメチルアミノ基、エチルアミノ基、ジエチルアミノ基などのアルキル置換アミノ基やピリジル基、ピペリジル基、キノリル基などの含窒素塩基性置換基を含むものが好ましい。
また、一般式（Ｉ）におけるＲ１の炭素数は、多量体生成抑制効果を向上できる点から、１以上であることが好ましく、有機ケイ素化合物の調整のしやすさの点から、１５以下が好ましい。
【００４８】
このような有機ケイ素化合物としては、特にクロロプロピルトリメトキシシラン、クロロプロピルトリエトキシシラン、クロロプロピルメチルジメトキシシラン、クロロプロピルメチルジエトキシシラン、１Ｈ，１Ｈ，２Ｈ，２Ｈ−トリデカフルオロ−オクチルトリエトキシシランが挙げられる。
本発明においては、これらの有機ケイ素化合物の１種を単独で用いても良く、２種以上を併用しても良い。
【００４９】
［固体塩基性触媒の有機ケイ素化合物による処理］
前記したような有機ケイ素化合物による固体塩基性触媒の処理は、液相又は液相で実施される。
【００５０】
液相で処理を実施する場合には有機ケイ素化合物を炭化水素、ハロゲン化炭化水素などの溶媒に溶解した溶液に、固体塩基性触媒を添加し、室温であるいは加熱して静置あるいは撹拌する処理が通常行われる。
使用する溶媒自体が有機ケイ素化合物と反応することを軽減するために、溶媒は水分を除去してから使用することが好ましい。
該溶媒に対する有機ケイ素化合物の濃度は通常、０．０１〜７０重量％、好ましくは０．１〜３０重量％である。
また、固体塩基性触媒の重量に対する有機ケイ素化合物の重量は、５倍以下、好ましくは０．０１〜１倍、さらに好ましくは０．０５〜０．５倍の範囲である。
【００５１】
有機ケイ素化合物による固体塩基性触媒の処理はより具体的には、トルエン、ベンゼンなどの溶媒を用い、例えばトルエンを使用して、蒸留あるいは脱水剤など添加して水分を除去した後、有機ケイ素化合物を添加溶解させ、そこに固体塩基性触媒を添加する。処理を実施する温度に関しては、室温で長時間静置しておいても処理をすすめることは可能であるが、処理を十分に、また、固体塩基性触媒全体にわたり、均質に処理するためには撹拌することが好ましい。さらに加熱することにより、有機ケイ素化合物による処理を短時間で完了させることができ、有利である。このように加熱、撹拌する方法として、使用した有機溶媒の沸点において加熱撹拌する加熱還流処理が簡便である。この加熱還流処理は、大気圧あるいは溶媒によっては、減圧下で実施される。処理に要する時間は温度により異なるが通常１〜５０時間である。なお、上記の様にして、有機ケイ素化合物により、固体塩基性触媒を処理する際に微量の酸性あるいは塩基性物質、具体的にはトリメチルアミン、トリエチルアミン、ピリジン、ピペリジン、キノリンなどの含窒素化合物を添加すると処理が促進され有利である。
【００５２】
このようにして有機ケイ素化合物により処理した後、濾過により処理された固体塩基性触媒を有機ケイ素化合物を含む溶液から分離し、次いで炭化水素ハロゲン化炭化水素、あるいはアルコール、エーテルなどにより洗浄した後、大気圧あるいは減圧下で乾燥する。
【００５３】
一方、有機ケイ素化合物による処理を気相で実施する場合は、有機ケイ素化合物を単独で、あるいは前記した様な有機溶媒に溶解させた溶液の蒸気を真空中あるいは不活性ガス中で固体塩基性触媒に接触させて、処理を行う。この場合の処理温度や蒸気圧力は、使用する有機ケイ素化合物及び有機溶媒の蒸気圧によって決定される。
【００５４】
このようにして、有機ケイ素化合物により処理された固体塩基性触媒の表面処理量は０．０１〜５０ｍｇ−炭素／ｍ２、特に０．０２〜２０ｍｇ−炭素／ｍ２、とりわけ０．０５〜１０ｍｇ−炭素／ｍ２であることが好ましい。この表面処理量が少な過ぎると有機ケイ素化合物を用いることによる本発明の効果を十分に得ることができず、逆に多過ぎると、固体塩基性触媒の触媒活性が損なわれる。即ち、有機ケイ素化合物は固体塩基性触媒の表面に吸着し、この固体塩基性触媒表面の有機ケイ素化合物に由来する表面修飾点で多量体を吸着して捕捉することにより、反応液への多量体の移動を抑制するが、固体塩基性触媒表面が過度に有機ケイ素化合物で覆われると、固体塩基性触媒中の水酸化バリウムに由来する触媒活性を十分に得ることができない。従って、表面処理量は上記範囲内とすることが好ましい。
【００５５】
なお、本発明において、固体塩基性触媒の有機ケイ素化合物による表面処理量とは次のように定義され、次のようにして求められる。
処理前の固体触媒は無機質であって炭素化合物は存在していないため、有機ケイ素化合物による処理後の触媒を元素分析することで、触媒単位重量あたりの表面に存在する炭素の量（ｍｇ−炭素／ｇ−触媒）、つまり本発明における表面処理量を知ることができる。炭素の量は表面に固定化された有機基の量に比例している。一方、有機ケイ素化合物は触媒表面の活性点と反応し、活性点の量は触媒の比表面積（ｍ２／ｇ−触媒）と相関している。
従って、表面処理量は次式（数式１）で算出される。
（数式１）
表面処理量（ｍｇ−炭素／ｍ２）＝［１（ｇ−触媒）×｛Ｇ（％）／１００｝
×１０００］／［１（ｇ−触媒）×Ｍ（ｍ２／ｇ−触媒）］
Ｇ：元素分析から測定される炭素の重量パーセント（％）
Ｍ：ＢＥＴ法で測定される触媒の比表面積（ｍ２／ｇ−触媒）
【００５６】
なお、上記のＧ，Ｍの測定方法は、次の通りである。
予め固定化されていない未反応有機ケイ素化合物を軽沸点有機溶媒で洗浄し、減圧乾燥で軽沸点有機溶媒を除去した試料を得る。試料をＣＨＮ元素分析計（使用装置：パーキンエルマー社製２４００II  ＣＨＮ−Ｏ元素分析計（ＣＨＮモード）カラム分離方法（フロンタルクロマトグラフィー）、ＴＣＤ検出。使用標準物質：アセトアニリド／和光純薬工業（株）元素分析用標準グレード）で測定し、その結果、触媒重量中の炭素組成  Ｇ％を得る。
【００５７】
一方、上記試料の比表面積は、Quantachrome社製  Autosorb-3Bを用いて吸着等温線（液体窒素温度、吸着質：窒素ガス）を測定し、ＢＥＴ多点法解析にて算出して求めることができる。
【００５８】
［アセトンの縮合反応］
本発明に係る触媒を用いたアセトンの縮合反応は、常法により液相で固定床、流動床または移動床反応装置などを用いて行われる。反応温度は通常０〜４０℃、好ましくは５〜３０℃であり、固定床反応の場合の空間速度は通常１〜１０ｈ−１であり、好ましくは３〜５ｈ−１である。
例えば、有機ケイ素化合物で処理した固体塩基性触媒を断熱あるいは等温反応器に存在させ、そこにアセトンを通じるいわゆる固定床流通反応や、有機ケイ素化合物で処理した固体塩基性触媒をアセトン中に懸濁させる方法などがある。この場合、反応を回分式または連続式のいずれの方法で行っても良い。
【実施例】
【００５９】
以下に実施例を挙げて本発明をより具体的に説明する。
【００６０】
［実施例１］
＜触媒の調製＞
双腕型ニーダーで、粉砕した水酸化バリウム八水塩６１重量部と水１２重量部を混練した。次に、ポルトランドセメント２０重量部を加えて混練し、最後にタルク７重量部を加えて混練した。その後、押出機により直径１．５ｍｍ、長さ１〜４ｍｍのペレット状に成形した。得られた成形体を金属トレイの上に均等に敷き、トレイを密閉容器に入れた。成形体を密閉状態で５５℃の恒温槽内で２５時間保持した後、室温まで放冷した。
得られた固体塩基性触媒のうち、８メッシュと１６メッシュの篩を用いてふるいわけし、２つの篩いの間のものを次の有機ケイ素化合物による表面処理に供した。
【００６１】
なお、この固体塩基性触媒について、細孔容量を水銀圧入法で前述の手順に従って測定した。また、この固体塩基性触媒を５５０℃まで乾燥させて、触媒中の水分量を求めた。さらに、５５０℃で１時間乾燥させた触媒中のバリウムの割合を酸化バリウムに換算して求めた。細孔容量、組成を以下に示す。
【００６２】
（細孔容量）
細孔径０．１〜１μｍ：１．０ｍｌ／ｇ
細孔径０．０１〜０．１μｍ：１．２ｍｌ／ｇ
細孔径０．０１〜１μｍ：２．２ｍｌ／ｇ
（組成）
酸化バリウム含有量：４９．５重量％
水分含有量：４３．５重量％
【００６３】
＜有機ケイ素化合物による表面処理＞
上記の固体塩基性触媒１ｇを真空中１００℃で脱水後、蒸留したトルエン溶媒４０ｍｌ及び有機ケイ素化合物としてトリエトキシクロロプロピルシランを８０ｍｇ加え、アルゴン雰囲気下、２４時間還流した。反応後、固体塩基性触媒をドライボックス内で濾過し、次いでトルエン及びメタノールで洗浄して回収した。
この表面処理固体塩基性触媒の表面処理量は０．６６ｍｇ−炭素／ｍ２であった。
【００６４】
＜アセトンの縮合反応＞
アセトン１０ｇを５０ｃｃの三角フラスコに入れ、温度制御した低温インキュベータ内で予め１０℃に冷却した。１００℃で真空乾燥した上記有機ケイ素化合物処理加熱還流１０３ｍｇを前記アセトンに添加し、低温インキュベータ内で攪拌し、反応温度１０℃で反応させた。このときの反応液を経時的にサンプリングして分析した。
サンプリング時には、ガラス製シリンジで液体を約１ｃｃ取った後、触媒粉を除去するためのシリンジフィルターを取り付け、液体を濾過しながらガラスサンプル瓶に押し出し、それをマイクロシリンジで採取し、ガスクロマトグラフィーで二量体生成物、三量体生成物を定量分析した。なお、二量体生成物とは、ジアセトンアルコールとメシチルオキシドであり、三量体生成物とはトリアセトンアルコール及びその脱水生成物である。
分析結果を表１に示す。
【００６５】
【表１】
2008201684.tif 000002
【００６６】
［実施例２］
実施例１において、トリエトキシクロロプロピルシランの代りにトリエトキシ−１Ｈ，１Ｈ，２Ｈ，２Ｈ−トリデカフルオロ−オクチルシラン３００ｍｇを用いたこと以外は同様にして固体塩基性触媒の表面処理を行った。この表面処理固体塩基性触媒の表面処理量は０．６４ｍｇ−炭素／ｍ２であった。
触媒としてこの表面処理固体塩基性触媒を用いたこと以外は実施例１と同様にしてアセトンの縮合反応を行い、同様に分析を行って、結果を表２に示した。
【００６７】
【表２】
2008201684.tif 000003
【００６８】
［実施例３］
実施例１において、トリエトキシクロロプロピルシランの代りにトリエトキシシラン４００ｍｇを用いたこと以外は同様にして固体塩基性触媒の表面処理を行った。この表面処理固体塩基性触媒の表面処理量は０．５８ｍｇ−炭素／ｍ２であった。
触媒としてこの表面処理固体塩基性触媒を用いたこと以外は実施例１と同様にしてアセトンの縮合反応を行い、同様に分析を行って、結果を表３に示した。
【００６９】
【表３】
2008201684.tif 000004
【００７０】
［比較例１］
触媒として有機ケイ素化合物による表面処理を行っていない固体塩基性触媒を用いたこと以外は実施例１と同様にしてアセトンの縮合反応を行い、同様に分析を行って、結果を表４に示した。
【００７１】
【表４】
2008201684.tif 000005
【００７２】
以上の結果から、有機ケイ素化合物による表面処理を施した固体塩基性触媒を用いることにより、長期に亘り、ジアセトンアルコールを高選択率、高収率で製造することができることが分かる。